(57)【特許請求の範囲】
【請求項１】
（Ａ）油展ゴム又は油展ゴムと非油展ゴムとの混合ゴムを主成分とするゴム配合物、（Ｂ）１００℃における粘度が５×１０5 センチポイズ以下の低分子材、（Ｃ）熱可塑性高分子材及び（Ｄ）ポリエチレングリコール又はポリエチレングリコールを主成分とする化合物を含有し、前記（Ｂ）成分の低分子材と（Ｃ）成分の熱可塑性高分子材との溶解度パラメータ値の差及び（Ａ）成分のゴム配合物における油展ゴムの伸展油と（Ｃ）成分の熱可塑性高分子材との溶解度パラメータ値の差がそれぞれ３以下であり、かつ（Ｂ）成分の低分子材と（Ａ）成分のゴム配合物におけるゴム成分との溶解度パラメータ値の差及び（Ａ）成分のゴム配合物における油展ゴムの伸展油と（Ａ）成分のゴム配合物におけるゴム成分との溶解度パラメータ値の差がそれぞれ４以下であることを特徴とする低硬度ゴム組成物。
【請求項２】
（Ａ’）非油展ゴムを主成分とするゴム配合物、（Ｂ）１００℃における粘度が５×１０5 センチポイズ以下の低分子材、（Ｃ）熱可塑性高分子材及び（Ｄ）ポリエチレングリコール又はポリエチレングリコールを主成分とする化合物を含有し、（Ｂ）成分の低分子材と（Ｃ）成分の熱可塑性高分子材との溶解度パラメータ値の差が３以下であり、かつ（Ｂ）成分の低分子材と（Ａ’）成分のゴム配合物におけるゴム成分との溶解度パラメータ値の差が４以下であることを特徴とする低硬度ゴム組成物。
【請求項３】
（Ｄ）成分の含有量が、（Ａ）成分のゴム配合物におけるゴム成分１００重量部当たり、0.５〜１５重量部である請求項１記載の低硬度ゴム組成物。
【請求項４】
（Ｄ）成分の含有量が、（Ａ’）成分のゴム配合物におけるゴム成分１００重量部当たり、0.５〜１５重量部である請求項２記載の低硬度ゴム組成物。
【請求項５】
（Ｄ）成分のポリエチレングリコールを主成分とする化合物が、ポリエチレンとポリエチレングリコールの２つの分子構造を共有するエチレンオキサイドグラフト−エチレン−ビニルアルコール共重合体である請求項１又は２記載の低硬度ゴム組成物。
【請求項６】
（Ｄ）成分のポリエチレングリコールが、分子量４０００以上のものである請求項１又は２記載の低硬度ゴム組成物。
【請求項７】
（Ｃ）成分の含有量が、（Ａ）成分のゴム配合物におけるゴム成分１００重量部当たり、２〜４０重量部である請求項１記載の低硬度ゴム組成物。
【請求項８】
（Ｃ）成分の含有量が、（Ａ’）成分のゴム配合物におけるゴム成分１００重量部当たり、２〜４０重量部である請求項２記載の低硬度ゴム組成物。
【請求項９】
（Ｃ）成分の熱可塑性高分子材が、熱可塑性エラストマーである請求項１又は２記載の低硬度ゴム組成物。
【請求項１０】
（Ａ）成分における油展ゴム及び非油展ゴムが、エチレンプロピレンゴム，エチレンプロピレンジエン三元共重合体ゴム，天然ゴム，イソプレンゴム，スチレンブタジエンゴム，ブタジエンゴム，クロロプレンゴム，ニトリルゴム，ブチルゴム，ハロゲン化ブチルゴム，アクリルゴム，エピクロルヒドリンゴム及び塩素化ポリエチレンゴムの中から選ばれた少なくとも一種である請求項１記載の低硬度ゴム組成物。
【請求項１１】
（Ａ’）成分における非油展ゴムが、エチレンプロピレンゴム，エチレンプロピレンジエン三元共重合体ゴム，天然ゴム，イソプレンゴム，スチレンブタジエンゴム，ブタジエンゴム，クロロプレンゴム，ニトリルゴム，ブチルゴム，ハロゲン化ブチルゴム，アクリルゴム，エピクロルヒドリンゴム及び塩素化ポリエチレンゴムの中から選ばれた少なくとも一種である請求項２記載の低硬度ゴム組成物。
【請求項１２】
ＪＩＳ−Ａ硬度が４０度以下である請求項１又は２記載の低硬度ゴム組成物。
【請求項１３】
給紙機構を有する装置に搭載される給紙部材において、この給紙部材の少なくとも一部に請求項１〜１２のいずれかに記載の低硬度ゴム組成物を用いたことを特徴とする給紙部材。
【請求項１４】
給紙方向に回転するフィードローラと、用紙の通路を挟んで備えられる反給紙方向に回転するリバースローラと、積載された用紙の最上部の用紙を送り出すピックアップローラとを有する給紙装置において、該給紙装置に搭載される各給紙ローラの少なくとも１つのローラが請求項１３記載の給紙部材からなることを特徴とする給紙装置。
【請求項１５】
用紙を送るための給紙ローラとこの給紙ローラに近接して設けられた摩擦分離部材とを有する給紙装置において、この給紙装置に搭載される給紙ローラ及び／又は摩擦分離部材が請求項１３記載の給紙部材からなることを特徴とする給紙装置。
【発明の詳細な説明】
【０００１】
【発明の属する技術分野】
本発明は、給紙（紙以外の薄葉体状物を含む）ローラ等の給紙部材として好適に用いられる低硬度のゴム組成物、このゴム組成物のゴム層が表面に形成された給紙部材及びこの給紙部材を搭載した給紙装置に関する。更に詳しくは、本発明は、特に複写機やファクシミリ，プリンター等のＯＡ機器、あるいは現金自動取引装置（ＡＴＭ）、両替機、計数機、自動販売機、キャッシュディスペンサー（ＣＤ）等の各種給紙機構を有する装置において、該装置により用紙を給紙する際、用紙の汚染のない耐汚染性，給紙特性及び耐久性に優れる給紙ローラなどの給紙部材の表面層を与えるゴム組成物、表面にこのゴム組成物のゴム層が形成された給紙部材及びこの給紙部材が搭載された給紙装置に関する。
【０００２】
【従来の技術】
従来より、給紙機構を有する装置には、給紙ローラ等の給紙部材が搭載されている。例えば、複写機の給紙装置に搭載される紙送り機構の中で用いられる給紙ローラや摩擦分離部材については、優れた紙送り特性を有し、しかもローラ間に挟まれる紙等の相手材に対する汚染がないもの及び耐久性の優れたものとするために、その形状や材質に様々なものが提案されている。この場合、給紙ローラ用に使用される材料としては、紙との摩擦力の大きなものが要求されるため、ゴム硬度がＪＩＳ−Ａ硬度２０〜４０度程度の低硬度であること、繰り返しの紙送りに対して摩耗が少ないことが不可欠の条件となっている。
しかしながら、ゴム材料でＪＩＳ−Ａ硬度が４０度以下のものを得ようとすると、多量のオイルを軟化材として配合しなければならず、ゴム製造面での加工性を極度に悪くさせるだけでなく、ゴムとしての弾力性、機械的強度、耐摩耗性等の諸特性をも著しく低下させ、更には配合した多量の軟化材がローラ表面にブリードして紙を汚染したり、すべって紙を送れなくなるといった好ましくない事態を招来する。
【０００３】
そのために、特にゴムの加工性を改善する目的でゴムポリマー製造時にオイルを伸展油として添加した油展ゴムやオイルを吸収させたオイル吸収ゴムが開発されているが、このゴム材料でＪＩＳ−Ａ硬度が４０度以下のものを得ようとすると、多量のオイルを伸展油として添加する必要があり、その結果、吸収されたオイルが、加工後のゴムローラ表面にブリードするのを免れない。したがって、紙を汚染したり、すべって紙を送れなくなるといった問題の改善には至っておらず、優れた紙送り特性を有し、しかもローラ間に挟まれる紙等の相手材に対する汚染がなく、かつ耐久性の優れた給紙ローラ等の給紙部材は提供されていないのが実状である。
また、従来、ゴム組成物に対しては、加硫操作によりゴムを硬化させるための硬化剤として、加硫剤や加硫促進剤が添加配合されるが、これらの加硫剤、加硫促進剤がゴム表面に析出してくる現象（ブルーム）を起こすという問題がある。ブルームが発生すると、ゴムローラと紙等との摩擦力が極端に低下するために、ゴムローラがすべってしまい給紙できないという問題や、紙等の相手材を汚染するといった問題を引き起こす。
【０００４】
【発明が解決しようとする課題】
本発明は、このような状況下で、下記▲１▼〜▲４▼の特性、すなわち、
▲１▼給紙ローラ等の給紙部材の表面に、ゴムとしての弾力性，機械的強度，耐摩耗性等の諸特性に優れ、長期使用においても高い摩擦係数を有すること、
▲２▼従来の多量のオイルを用いて低硬度ゴム組成物を得る場合における物性、加工性及び作業性での欠点が大幅に改良できること、
▲３▼オイル等の低分子材のブリード及び加硫剤や加硫促進剤のブルームも効果的に抑制できること、及び
▲４▼ローラ間に挟まれる紙等の相手材に対する汚染を可及的に防止できること
の特性を有するゴム層を形成し得る低硬度ゴム組成物、これを用いた給紙部材及びこの給紙部材を搭載した給紙装置を提供することを目的とするものである。
【０００５】
【課題を解決するための手段】
本発明者らは、上記目的を達成するために鋭意検討を重ねた結果、油展ゴム又は油展ゴムと非油展ゴムとの混合ゴムを主成分とするゴム配合物、あるいは非油展ゴムを主成分とするゴム配合物に、特定の粘度を有する低分子材と熱可塑性高分子材とポリエチレングリコール又はポリエチレングリコールを主成分とする化合物を配合し、かつゴム成分，油展ゴムの伸展油，低分子材及び熱可塑性高分子材それぞれの溶解度パラメータ値の関係を特定化することにより、上記目的が達成できることを見出した。つまり、上述の手段を講ずることによって、給紙ローラなどの給紙部材に適した低硬度ゴム組成物が得られると共に、この場合、上記ゴム組成物が、伸展油や低分子量シロキサン、あるいは可塑剤を従来の給紙部材用ゴム組成物と同様多量に含んでいても、多量のオイルを用いる際の物性及び加工性、作業性における従来技術の欠点が解消されること、そして長期使用してもオイルブリードやブルームが可及的に防止されると共に、高温下及び低温下でもオイルブリードやブルームが効果的に防止されて、用紙汚染が防止され、耐汚染性、更には給紙特性、耐久性に優れ、弾力性、機械的強度、耐摩耗性等の諸特性に優れたゴム層を与えるゴム組成物が得られることを見出した。本発明は、かかる知見に基づいて完成したものである。
【０００６】
なお、本発明において、ゴム配合物に、上記各添加成分を配合することによって、オイルのブリードが抑制されるメカニズムについては、これら添加成分がゴム配合物との混合時にこの中に均一分散する統一的なメカニズムと共に必ずしも明らかではないが、上述の条件を具備した低分子材及び熱可塑性高分子材は、互いに複合化した上で、その多くが微小粒に分断した状態でゴム中に保持されると考えられることから、この分断した状態でゴム中に保持された複合物がまわりに分散していた伸展油としてのオイルをも吸収もしくは吸着のようなメカニズムで保持するものと考えられる。
【０００７】
すなわち、本発明は、
（１）（Ａ）油展ゴム又は油展ゴムと非油展ゴムとの混合ゴムを主成分とするゴム配合物、（Ｂ）１００℃における粘度が５×１０5 センチポイズ以下の低分子材、（Ｃ）熱可塑性高分子材及び（Ｄ）ポリエチレングリコール又はポリエチレングリコールを主成分とする化合物を含有し、前記（Ｂ）成分の低分子材と（Ｃ）成分の熱可塑性高分子材との溶解度パラメータ値の差及び（Ａ）成分のゴム配合物における油展ゴムの伸展油と（Ｃ）成分の熱可塑性高分子材との溶解度パラメータ値の差がそれぞれ３以下であり、かつ（Ｂ）成分の低分子材と（Ａ）成分のゴム配合物におけるゴム成分との溶解度パラメータ値の差及び（Ａ）成分のゴム配合物における油展ゴムの伸展油と（Ａ）成分のゴム配合物におけるゴム成分との溶解度パラメータ値の差がそれぞれ４以下であることを特徴とする低硬度ゴム組成物（以下、ゴム組成物Ｉと称することがある。）、
（２）（Ａ’）非油展ゴムを主成分とするゴム配合物、（Ｂ）１００℃における粘度が５×１０5 センチポイズ以下の低分子材、（Ｃ）熱可塑性高分子材及び（Ｄ）ポリエチレングリコール又はポリエチレングリコールを主成分とする化合物を含有し、（Ｂ）成分の低分子材と（Ｃ）成分の熱可塑性高分子材との溶解度パラメータ値の差が３以下であり、かつ（Ｂ）成分の低分子材と（Ａ’）成分のゴム配合物におけるゴム成分との溶解度パラメータ値の差が４以下であることを特徴とする低硬度ゴム組成物（以下、ゴム組成物IIと称することがある。）、
【０００８】
（３）給紙機構を有する装置に搭載される給紙部材において、この給紙部材の少なくとも一部に上記（１）又は（２）の低硬度ゴム組成物を用いたことを特徴とする給紙部材、
（４）給紙方向に回転するフィードローラと、用紙の通路を挟んで備えられる反給紙方向に回転するリバースローラと、積載された用紙の最上部の用紙を送り出すピックアップローラとを有する給紙装置において、該給紙装置に搭載される各給紙ローラの少なくとも１つのローラが上記（３）の給紙部材からなることを特徴とする給紙装置、及び
（５）用紙を送るための給紙ローラとこの給紙ローラに近接して設けられた摩擦分離部材とを有する給紙装置において、この給紙装置に搭載される給紙ローラ及び／又は摩擦分離部材が上記（３）の給紙部材からなることを特徴とする給紙装置、
を提供するものである。
【０００９】
【発明の実施の形態】
本発明のゴム組成物Ｉにおける（Ａ）成分としては、油展ゴム又は油展ゴムと非油展ゴムとの混合物を主成分とするゴム配合物が用いられ、一方、ゴム組成物IIにおける（Ａ’）成分としては、非油展ゴムを主成分とするゴム配合物が用いられる。
これらのゴム配合物に用いられる油展ゴムや非油展ゴムのゴム弾性体としては、給紙部材として給紙装置に搭載されて使用される環境条件や要求性能の点から、エチレンプロピレンゴム（ＥＰＲ），エチレンプロピレンジエン三元共重合体ゴム（ＥＰＤＭ），天然ゴム，イソプレンゴム，スチレンブタジエンゴム，ポリノルボルネンゴム，ブタジエンゴム，ニトリルゴム，クロロプレンゴム，ブチルゴム，ハロゲン化ブチルゴム，アクリルゴム，エチレン−酢酸ビニルゴム（ＥＶＡ），ウレタンゴム等の一般ゴム、シリコーンゴム，フッ素ゴム，エチレンアクリルゴム，ポリエステルエラストマー，エピクロルヒドリンゴム，多硫化ゴム，ハイパロン，塩素化ポリエチレン等の特殊ゴムが挙げられるが、これらの中で、エチレンプロピレンゴム，エチレンプロピレンジエン三元共重合体ゴム，天然ゴム，イソプレンゴム，スチレンブタジエンゴム，ポリノルボルネンゴム，ブタジエンゴム，クロロプレンゴム，ニトリルゴム，ブチルゴム，ハロゲン化ブチルゴム，アクリルゴム，エピクロルヒドリンゴム及び塩素化ポリエチレンゴムが好ましい。これらのゴム弾性体は、単独であるいは２種以上をブレンドして用いることができる。
【００１０】
この場合、本発明に係るゴム弾性体として、例えば給紙部材の耐候性の観点で選択すれば、エチレンプロピレン系ゴム（ＥＰ系ゴム）、即ちエチレンプロピレンゴムやエチレンプロピレンジエン三元共重合体ゴムなどが好ましく、耐摩耗性を考慮する場合には、その中でもムーニー粘度ＭＬ1+4 （１００℃）が７０以上となる分子量の高いエチレン・プロピレン共重合ゴム（ＥＰＤＭ，ＥＰＲ）であって、かつそのエチレン単位含有率が５０〜７５重量％の範囲のものがゴム弾性体として好ましい。
本発明のゴム組成物Ｉにおいては、上記ゴム弾性体に伸展油が添加された若しくは低分子量ポリマーが含まれた油展ゴム、又はこの油展ゴムと伸展油が添加されていない非油展ゴムとの混合ゴムが用いられ、一方、ゴム組成物IIにおいては、上記非油展ゴムが主として用いられる。
ここで、伸展油や低分子量ポリマーとしては、本発明に係るゴム弾性体との相溶性を勘案すれば、エチレンプロピレンゴム，エチレンプロピレンジエン三元共重合体ゴム，天然ゴム，イソプレンゴム，スチレンブタジエンゴム、ポリノルボルネンゴムを用いる場合には、鉱物系のオイルが好ましく、更には、芳香族系成分を含まないパラフィン系，ナフテン系のオイルが最も好ましい。なお、パラフィン系オイル，ナフテン系オイル等の鉱物系オイル以外にも、例えばフタル酸エステル，ステアリン酸エステル，リン酸エステル等を用いることも可能である。
【００１１】
伸展油や低分子量ポリマーの含有量は、特に制限はなく、各種の状況に応じて適宜選定すればよいが、ブリード性の点からゴム成分１００重量部に対して１０〜２００重量部が好ましく、特に１０〜１００重量部であることが好ましい。
なお、ゴム組成物Ｉにおいて、油展ゴムと非油展ゴムとを混合して用いる場合、その混合割合は特に制限はなく、状況に応じて適宜定めればよいが、通常は油展ゴムと非油展ゴムとの重量比を９０：１０〜１０：９０、特に８０：２０〜２０：８０とすることが好ましい。
本発明のゴム組成物Ｉ及びIIにおいては、（Ｂ）成分として、低分子材が用いられる。この低分子材は、１００℃において５×１０5 センチポイズ以下、好ましくは１×１０5 センチポイズ以下の粘度を有する材料であり、分子量の観点からすれば、この低分子材の数平均分子量は２００００以下、特に１００００以下、更には５０００以下のものが好ましい。なお、粘度の下限，数平均分子量の下限については特に制限はないが、粘度は通常１００℃において５センチポイズ以上、数平均分子量は通常４００以上のものが好適に用いられる。
【００１２】
低分子材としては前記の条件を満たすものであればすべて使用でき、特に制限されないが、例示すれば次のような材料を挙げることができる。
▲１▼軟化材：鉱物油系，植物油系，合成油系などの各種ゴム用又は樹脂軟化材。ここで鉱物油系としては、芳香族系，ナフテン系，パラフィン系などのプロセス油などが挙げられる。植物油系としては、ひまし油，綿実油，あまに油，なたね油，大豆油，パーム油，やし油，落花生油，木ろう，パインオイル，オリーブ油などが挙げられる。
▲２▼可塑剤：フタル酸エステル，フタル酸混基エステル，脂肪族二塩基酸エステル，グリコールエステル，脂肪酸エステル，リン酸エステル，ステアリン酸エステルなどの各種エステル系可塑剤、エポキシ系可塑剤、その他プラスチック用可塑剤又はフタレート系，アジペード系，セバケート系，フォスフェート系，ポリエーテル系，ポリエステル系などのＮＢＲ用可塑剤。
【００１３】
▲３▼粘着付与剤：クマロン樹脂，クマロン−インデン樹脂，フェノールテルペン樹脂，石油系炭化水素，ロジン誘導などの各種粘着付与剤（タッキファイヤー）。
▲４▼オリゴマー：クラウンエーテル，含フッ素オリゴマー，ポリイソブチレン，キシレン樹脂，塩化ゴム，ポリエチレンワックス，石油樹脂，ロジンエステルゴム，ポリアルキレングリコールジアクリレート，液状ゴム（ポリブタジエン，スチレン−ブタジエンゴム，ブタジエン−アクリロニトリルゴム，ポリクロロプレンゴムなど）、シリコーン系オリゴマー，ポリ−α−オレフィンなどの各種オリゴマー。
▲５▼滑剤：パラフィン，ワックスなどの炭化水素系滑剤、高級脂肪酸，オキシ脂肪酸などの脂肪酸系滑剤、脂肪酸アミド，アルキレンビス脂肪酸アミドなどの脂肪酸アミド系滑剤、脂肪酸低級アルコールエステル，脂肪酸多価アルコールエステル，脂肪酸ポリグリコールエステルなどのエステル系滑剤、脂肪族アルコール，多価アルコール，ポリグリコール，ポリグリセリンなどのアルコール系滑剤、金属石鹸、混合系滑剤の各種滑剤。
【００１４】
その他、ラテックス，エマルジョン，液晶，歴青組成物，粘土，天然のデンプン，糖，更に、無機系のシリコーンオイル，フォスファゼンなども低分子材として適している。更に牛油，豚油，馬油等の動物油、鳥油又は魚油：はちみつ，果汁、さらにはチョコレート又はヨーグルトなどの乳製品系，炭化水素系，ハロゲン化炭化水素系，アルコール系，フェノール系，エーテル系，アセタール系，ケトン系，脂肪酸系，エステル系，窒素化合物系，硫黄化合物系などの有機溶剤：あるいは、種々の薬効成分，土壌改質剤，肥料類，石油，水，水溶液が適している。これらの成分は１種を単独で用いても２種以上を混合して用いてもよい。
この低分子材は、ゴム組成物の要求特性，用途、また本発明に係る他の成分である熱可塑性高分子材、ＥＰ系ゴムなどのゴム材料との相溶性などを勘案して、最適なものが選択され、最適な量で使用されるが、例えば給紙部材に接触する部材への汚染性の観点からは、鉱物油が好ましく、特に熱可塑性高分子材及びＥＰ系ゴム等のゴム弾性体との相溶性との観点からは、芳香族系成分を含まないパラフィン系又はナフテン系のプロセスオイルが好ましい。
【００１５】
本発明のゴム組成物Ｉ及びIIにおいては、（Ｃ）成分として熱可塑性高分子材が用いられる。この熱可塑性高分子材は、低分子材とＥＰ系ゴム等のゴム弾性体との媒体としての機能を有する材料であり、本発明の目標達成に重要な成分である。この熱可塑性高分子材は、前記したような機能を有する多量の低分子材を保持する複合物を形成する材料であれば、いずれのものも使用することができるが、通常、熱可塑性の高分子材料又はこの高分子材料を構成要素とする各種材料が用いられる。
熱可塑性高分子材としては、例えば、スチレン系（ブタジエンスチレン系，イソプレンスチレン系等），塩化ビニル系，オレフィン系（ブタジエン系，イソプレン系，エチレンプロピレン系等），エステル系，アミド系，ウレタン系の各種熱可塑性エラストマー、並びにそれらの水添、その他による変性物；スチレン系，ＡＢＳ系，オレフィン系（エチレン系，プロピレン系，エチレンプロピレン系，エチレンスチレン系，プロピレンスチレン系等），アクリル酸エステル系（アクリル酸メチル系等），メタクリル酸エステル系（メタクリル酸メチル系等），カーボネート系，アセタール系，ナイロン系，ハロゲン化ポリエーテル系（塩化ポリエーテル系等），ハロゲン化オレフィン系（塩化ビニル系，四フッ化エチレン系，フッ化−塩化エチレン系，フッ化エチレンプロピレン系等），セルロース系（アセチルセルロース系，エチルセルロース系等），ビニリデン系，ビニルブチラール系，アルキレンオキサイド系（プロピレンオキサイド系等）等の熱可塑性樹脂、及びこれらの樹脂のゴム変性物等が挙げられる。中でも、熱可塑性エラストマーがオイルブリード抑制効果の点から好ましく用いられる。
【００１６】
具体的な熱可塑性高分子材としては、特に制限されるものではないが、結晶構造、凝集構造などの硬質ブロックを形成しやすい部分とアモルファス構造などの軟質ブロックとを一緒に持ち合わせているものが好ましく、具体的には、（１）ブタジエン重合体の水素添加物、（２）ブタジエン−スチレン共重合体の水素添加物、及び（３）エチレン−プロピレン系共重合体等が挙げられ、中でも（１）ブタジエン重合体の水素添加物及び（２）ブタジエン−スチレン共重合体の水素添加物が特に好ましく用いられる。以下、上記（１）ブタジエン重合体の水素添加物、（２）ブタジエン−スチレン共重合体の水素添加物、及び（３）エチレン−プロピレン系共重合体について詳述する。
上記（１）ブタジエン重合体の水素添加物としては、特に制限されるものではないが、水素添加率が９０％以上のものが好ましく用いられる。この水素添加物は、出発重合体であるブタジエン重合体の１，４結合の組成及び１，２結合の組成及びその組成分布により、種々の分子構造をとることができる。この分子構造によって、水素添加物は１分子鎖中に結晶性、アモルファス性並びに結晶性とアモルファス性を併せ持つ特性等、種々の結晶特性のセグメントを含むことができる。
【００１７】
この水素添加物の結晶特性のセグメントとして具体的には、（ａ）；１，４結合ブタジエン単位の水素添加に基づく、エチレン単位を主として含むエチレンブロックからなる結晶セグメント（Ｓ１）、（ｂ）；１，４結合ブタジエン単位と１，２結合ブタジエン単位の水素添加に基づく、エチレン単位とブチレン単位とを主として含むブロックからなるアモルファス性セグメント（Ｓ２）などが挙げられる。本発明では、ブタジエン共重合体の水素添加物は、結晶性とアモルファス性とを併せ持つ結晶特性のセグメントを有することが好ましく、特に上記エチレンブロックからなる結晶セグメント（Ｓ１）と、上記エチレン単位とブチレン単位とを含むブロックからなるアモルファス性セグメント（Ｓ２）とを併せ持つものが好ましい。この場合、１分子鎖中の上記エチレンブロックは１つのブロックでも、２つ以上のマルチブロックとして存在してもよい。また、１分子鎖中の上記エチレンブロックの割合は、５〜８０重量％、特に効果の点から１０〜７０重量％であることが好ましい。更に、この水素添加物の数平均分子量は３×１０4 以上、特に効果の点から５×１０4 以上であることが好ましい。
【００１８】
次に、上記（２）のブタジエン−スチレン共重合体の水素添加物としては、特に制限されるものではないが、水素添加率が９０％以上のものが好ましく用いられる。この水素添加物は、出発共重合体のブタジエン部の１，４結合、１，２結合及びスチレン部の組成及びその組成分布により、種々の分子構造をとることができ、この分子構造によってこの水素添加物は、１分子鎖中に結晶性，凝集性，アモルファス性，結晶性とアモルファス性とを合わせ持つ特性、凝集性とアモルファス性とを合わせ持つ特性、並びに結晶性と凝集性とアモルファス性とを合わせ持つ特性等、種々の結晶セグメントを含むことができる。
この水素添加物の結晶特性のセグメントとして具体的には、（ａ）；１，４結合ブタジエン単位の水素添加に基づく、エチレン単位を主として含むエチレンブロックからなる結晶セグメント（Ｓ１）、（ｂ）；１，４結合ブタジエン単位と１，２結合ブタジエン単位の水素添加に基づく、エチレン単位とブタジエン単位とを主として含むブロックからなるアモルファス性セグメント（Ｓ２）、（ｃ）；スチレン単位を主として含むスチレンブロックからなる凝集性セグメント（Ｓ３）、（ｄ）；１，２結合ブタジエン単位とスチレン単位の水素添加に基づく、ブチレン単位とスチレン単位とを主として含むブロックからなるアモルファス性セグメント（Ｓ４）、（ｅ）；１，４結合ブタジエン単位と１，２結合ブタジエン単位とスチレン単位の水素添加に基づく、エチレン単位とブチレン単位とスチレン単位とを主として含むブロックからなるアモルファス性セグメント（Ｓ５）等を挙げることができる。
【００１９】
本発明に用いられるブタジエン−スチレン共重合体の水素添加物としては、特に制限されないが、結晶性とアモルファス性とを合わせ持つ特性のセグメント、凝集性とアモルファス性とを合わせ持つ特性のセグメント、並びに結晶性と凝集性とを合わせ持つ特性のセグメントを有するものが好ましく、具体的には以下に挙げる▲１▼〜▲３▼のブタジエン−スチレン共重合体水素添加物が好ましく用いられる。
▲１▼上記エチレンブロックからなる結晶セグメント（Ｓ１）と、エチレン単位とブチレン単位とスチレン単位とを主として含むブロックからなるアモルファス性セグメント（Ｓ５）とを合わせ持つブタジエン−スチレン共重合体の水素添加物：この水素添加物の１分子鎖中の上記エチレンブロックは、１つのブロックでも、２つ以上のマルチブロックとして存在していてもよい。また、１分子鎖中の上記エチレンブロックの割合は５〜８０重量％、特により効果的にオイルブリードを抑制する点から１０〜７０重量％であることが好ましい。更に、この水素添加物の数平均分子量は、３×１０4 以上、特により効果的にオイルブリードを抑制する点から５×１０4 以上であることが好ましい。
【００２０】
▲２▼上記エチレンブロックからなる凝集性セグメント（Ｓ３）と、エチレン単位とブチレン単位とを主として含むブロックからなるアモルファス性セグメント（Ｓ２）とを合わせ持つブタジエン−スチレン共重合体の水素添加物：この水素添加物の１分子鎖中の上記エチレンブロックは、２つ以上のマルチブロックとして存在することが好ましい。また、１分子鎖中の上記エチレンブロックの割合は５〜６０重量％，特により効果的にオイルブリードを抑制する点から１０〜５０重量％であることが好ましい。更に、この水素添加物の数平均分子量は、３×１０4 以上、特により効果的にオイルブリードを抑制する点から５×１０4 以上であることが好ましい。
▲３▼エチレンブロックからなる結晶セグメント（Ｓ１）と上記スチレンブロックからなる凝集性セグメント（Ｓ３）と、上記エチレン単位とブチレン単位とを主として含むブロックからなるアモルファス性セグメント（Ｓ２）及び／又はエチレン単位とブチレン単位とスチレン単位とを主として含むブロックからなるアモルファス性セグメント（Ｓ５）とを合わせ持つブタジエン−スチレン共重合体の水素添加物：この水素添加物の１分子鎖中の上記エチレンブロック、上記スチレンブロック及び上記アモルファス性セグメント（Ｓ２），（Ｓ５）は、いずれも１つのブロックでも、２つ以上のマルチブロックとして存在していてもよい。また、１分子鎖中の上記アモルファス性セグメント（Ｓ２），（Ｓ５）の割合は２０〜９０重量％、特により効果的にオイルブリードを抑制する点から３０〜８５重量％であることが好ましい。更に、この水素添加物の数平均分子量は、３×１０4 以上、特により効果的にオイルブリードを抑制する点から５×１０4 以上であることが好ましい。
【００２１】
更に、上記（３）のエチレン−プロピレン系共重合体として好ましく用いられるものとしては、特に制限されるものではないが、エチレン−プロピレン二元共重合体，エチレン−プロピレン−ジエン三元共重合体等が例示される。この場合、好ましいエチレン−プロピレン系共重合体としてより具体的には、エチレン単位を主として含むエチレンブロックからなる結晶性セグメントの割合が５〜６０重量％、特により効果的にオイルブリードを抑制する点から７〜５０重量％である共重合体、及びプロピレン単位を主として含むプロピレンブロックからなる結晶性セグメントの割合が５〜６０重量％、特により効果的にオイルブリードを抑制する点から７〜５０重量％である共重合体などが挙げられる。
これら（１）ブタジエン重合体の水素添加物、（２）ブタジエン−スチレン共重合体の水素添加物、及び（３）エチレン−プロピレン系共重合体等の熱可塑性エラストマーは、主に単独で用いられるが、場合によっては２種以上をブレンドして用いてもよい。
なお、上記熱可塑性高分子材は、特に制限されないが、通常のバルク状，粒状，ゲル状，フォーム状，不織布状等の使用形態をとることができる。また、低分子材を包含するカプセルを内蔵した形態でも用いることができる。
【００２２】
本発明のゴム組成物Ｉにおいては、上記（Ｂ）成分の低分子材と上記（Ｃ）成分の熱可塑性高分子材との溶解度パラメータ値の差を３以下、好ましくは２以下とすると共に、上記（Ａ）成分のゴム配合物における油展ゴムの伸展油と上記（Ｃ）成分の熱可塑性高分子材との溶解度パラメータ値の差を３以下、好ましくは２以下とし、かつ上記（Ｂ）成分の低分子材と（Ａ）成分のゴム配合物におけるゴム成分との溶解度パラメータ値の差を４以下、好ましくは２以下とすると共に、上記（Ａ）成分のゴム配合物における油展ゴムの伸展油と（Ａ）成分のゴム配合物におけるゴム成分との溶解度パラメータ値の差を４以下、好ましくは２以下とするものである。
この場合、上記低分子材と上記熱可塑性高分子材との溶解度パラメータ値の差が３を越えたり、低分子材と上記ゴム配合物におけるゴム成分との溶解度パラメータ値の差が４を越えると、相溶性の点から低分子材が多量に保持されにくくなって、ゴム組成物の低硬度化に障害となり、また、低分子材のブリードが発生しやすくなるので好ましくない。更に、上記油展ゴムの伸展油と熱可塑性高分子材との溶解度パラメータ値の差が３を超えたり、上記油展ゴムの伸展油とゴム配合物におけるゴム成分との溶解度パラメータ値の差が４を越えると、上記熱可塑性高分子材による伸展油のブリード抑制効果をもってしても伸展油のブリードが発生しやすくなるので好ましくない。
【００２３】
一方、本発明のゴム組成物IIにおいては、上記と同様の理由から、（Ｂ）成分の低分子材と（Ｃ）成分の熱可塑性高分子材との溶解度パラメータ値の差を３以下、好ましくは２以下とすると共に、（Ｂ）成分の低分子材と（Ａ）成分のゴム配合物におけるゴム成分との溶解度パラメータ値の差を４以下、好ましくは２以下とする。
本発明のゴム組成物Ｉ及びIIにおいては、（Ｂ）成分の低分子材と（Ｃ）成分の熱可塑性高分子材の含有割合は特に制限されるものではないが、（Ｂ）成分／（Ｃ）成分重量比で1.０以上、特に2.０以上、更には3.０以上であることが好ましく、この重量比が1.０未満では低硬度のゴム組成物を得ることが困難となり、本発明の目的を達成することができない場合がある。なお、その好ましい上限値は通常２０程度である。
この（Ｂ）成分の低分子材及び（Ｃ）成分の熱可塑性高分子材の含有量は、ゴム組成物の用途や使用環境等に応じて適宜選定され、特に制限されるものではないが、通常は低分子材は、（Ａ）成分のゴム配合物におけるゴム成分１００重量当たり１０〜２００重量部、特に２０〜１５０重量部であることが好ましく、また熱可塑性高分子材は、（Ａ）成分のゴム配合物におけるゴム成分１００重量部当たり２〜４０重量部、特に５〜３０重量部であることが好ましい。この場合、低分子材の含有量が、１０重量部未満であると、十分な低硬度化を達成することができなくなる場合があり、一方２００重量部を超えるとこの低分子材のブリードが発生する場合がある。また、熱可塑性高分子材が２重量部未満であると、オイル等の軟化材のブリード抑制効果が十分に得られない場合があり、一方４０重量部を超えると圧縮永久歪が大きくなり、好ましくない。
【００２４】
本発明のゴム組成物Ｉ及びIIにおいては、（Ｄ）成分として、ポリエチレングリコール又はポリエチレングリコールを主成分とする化合物が用いられる。ここで、上記ポリエチレングリコールは分子量４０００以上のものが好ましく、分子量４０００未満では常温で液体となるためにブリードが発生しやすくなるおそれがある。一方、ポリエチレングリコールを主成分とする化合物としては、ポリエチレンとポリエチレングリコールの２つの分子構造を共有するエチレンオキサイドグラフト−エチレン−ビニルアルコール共重合体を好ましく挙げることができる。また、この化合物は、予めシリカ粒子と混合し、シリカ粒子に担持させた状態で用いてもよい。
この（Ｄ）成分のポリエチレングリコール又はポリエチレングリコールを主成分とする化合物の含有量は、特に制限はなく、ゴム組成物の用途や使用環境などに応じて適宜選定されるが、通常は、（Ａ）成分のゴム配合物におけるゴム成分１００重量部当たり0.５〜１５重量部、特に１〜１０重量部であることが好ましい。この（Ｄ）成分の含有量が0.５重量部未満であると十分なブルーム抑制効果を達成できなくなる場合があり、一方１５重量部を超えるとこのポリエチレングリコール又はポリエチレングリコールを主成分とする化合物のブリードを発生する場合がある。
本発明の低硬度ゴム組成物の調製方法については特に制限はなく、前記（Ａ）成分又は（Ａ’）成分，（Ｂ）成分，（Ｃ）成分及び（Ｄ）成分を、公知の方法により混合することにより、所望の低硬度ゴム組成物が容易に得られる。
【００２５】
なお、本発明のゴム組成物には、加硫剤（硫黄，ペルオキシド等），加硫促進剤（テトラメチルチウラムモノサルファイド（ノクセラ−ＴＳ），メルカプトベンゾチアゾール（ノクセラ−Ｍ），Ｎ−シクロヘキシル−２−ベンゾチアジルサルフェンアミド（ノクセラ−ＣＺ），ジフェニルグアニジン（ノクセラ−Ｇ）等），加硫助剤〔エチレングリコールジメタクリレート（ＥＤＭＡ），トリアリルイソシアヌレート（ＴＡＩＣ），Ｎ，Ｎ’−ｍ−フェニレンジマレイミド（バルノックＰＭ）等〕、各種充填剤（カーボンブラック，ホワイトカーボン，白艶華ＣＣ等）、老化防止剤〔スチレン化フェノール（アンテージＳＰ−Ｐ），２，６−ジ−ターシャリーブチル−４−メチルフェノール（ノクラック２００），ジブチルハイドロゲンホスファイト（ＤＢＰ）等〕などの一般的な配合剤及び帯電防止剤〔導電性カーボン（ケッチェンブラックＥＰ），白色導電粉等〕を添加して加硫することができ、これにより、本発明の給紙装置に搭載される給紙ローラを得ることができる。
【００２６】
ここで、ゴム加硫剤として硫黄を用いる場合、その硫黄単体の配合量は、ゴム組成物に対して0.２〜１重量％の範囲が好ましく、0.２重量％未満では十分に架橋ができずに耐摩耗性が著しく悪くなり、１重量％を超えると架橋に使われなかった未反応の硫黄がゴム表面にブルームしてきて摩擦係数を低下させるため、給紙性能等の用途に応じた性能が悪くなる場合がある。
本発明のゴム組成物には、必要に応じて、更に次のような充填材、即ち、クレー，珪藻土，カーボンブラック，シリカ，タルク，硫酸バリウム，炭酸カルシウム，炭酸マグネシウム，金属酸化物，マイカ，グラファイト，水酸化アルミニウム等の鱗片状無機充填材、各種の金属粉，木片，ガラス粉，セラミック粉，粒状ないし粉末ポリマー等の粒状ないし粉末固体充填材、その他各種の天然又は人工の短繊維，長繊維（例えば、ワラ，毛，ガラスファイバー，金属ファイバー，その他各種のポリマーファイバー等）等などを配合することができる。
【００２７】
本発明のゴム組成物は、上記低分子材、熱可塑性高分子材及びポリエチレングリコール又はポリエチレングリコールを主成分とする化合物を配合することにより、オイルブリードの発生が可及的に防止され、ブルームの発生が抑制された低硬度のものが得られる。この場合、本発明のゴム組成物はＪＩＳ−Ａ硬度で４０度以下、特に３０度以下であることが好ましい。なお、本発明のゴム組成物によれば、このような低硬度化が、オイルブリードや加硫剤，加硫促進剤のブルームの発生なしに達成し得るものである。
本発明では、上記低硬度ゴム組成物を、給紙機構を有する装置に搭載される各種の給紙部材に用いることができる。この場合、かかる給紙部材は少なくともその表面に上記ゴム組成物のゴム層を形成することが有利である。また、本発明では、給紙方向に回転するフィードローラと、用紙の通路を挟んで備えられる反給紙方向に回転するリバースローラ及び積載された用紙の最上部の用紙を送り出すピックアップローラとを有する給紙装置において、この給紙装置に搭載される各給紙ローラの少なくとも１つのローラを上記給紙部材とした給紙装置、及び用紙を送るための給紙ローラとこの給紙ローラに近接して設けられた摩擦分離部材とを有する給紙装置において、この給紙装置に搭載される給紙ローラ及び／又は摩擦分離部材を上記給紙部材とした給紙装置をも提供する。
【００２８】
本発明の給紙部材の構成には、特に制限はなく、上述のゴム組成物のみで構成されるものであってもよく、また既存のゴム材料や金属材等と積層構造とするなどして組み合わせて用いてもよいが、上記ゴム組成物のゴム層が表面に形成されていることが必要である。
次に、本発明の給紙部材及び給紙装置の例について添付図面に従って説明する。
図１は、本発明における給紙ローラの一例の概略断面図、図２は、本発明における給紙ローラを用いた給紙装置の通紙状態の一例を示す要部断面図、及び図３は、本発明における給紙ローラ及び摩擦分離部材を搭載した給紙装置の一例を示す要部断面図である。
図１に示すように、給紙ローラ１の場合には、シャフト２上に本発明のゴム組成物のゴム層３を形成して給紙ローラとした後、図２に示す給紙装置に装着することができ、本発明のゴム組成物を図３に示す摩擦分離部材９に使用することもできる。なお、図中、４は普通紙、５はピックアップローラ、６はフィードローラ、７はリバースローラ、８は用紙、９は摩擦分離部材である。
本発明の給紙部材は、表面に研削研磨によるアブレージョンパターンを与えたり、あるいは、予め金型表面に特殊なパターンを彫り込み、これをローラ表面に転写することによって、ローラ表面にパターンを作る等により優れた給紙特性を付与することができる。
本発明においては、給紙特性が安定的に優れ、ローラ間に挟まれる紙等の相手材を汚すことが少ない給紙ローラなどの給紙部材を提供することができる。
【００２９】
【実施例】
次に、本発明を実施例によりさらに詳細に説明するが、本発明は、これらの例によってなんら限定されるものではない。
なお、以下の例において、数平均分子量の測定は、ゲルパーミエイションクロマトグラフィー〔ＧＰＣ：東ソー社製、ＧＨＭ−ＸＬ（２本直列）〕により行い、示差屈折率（ＲＩ）を用いて単分散ポリスチレンを指標にポリスチレン換算で行った。また、しみ出し率（％）はブリード性の指標であり、その測定は３ｃｍ×３ｃｍのシート状サンプルの両面に紙を貼り、７０℃，４８時間放置後に紙を取り除き、紙の貼り付け前後のサンプルの重量変化から算出する方法（高温条件）と、−５℃，４８時間放置後に紙を取り除き、紙の貼り付け前後のサンプルの重量変化から算出する方法（低温条件）との２通りの方法で行った。更に、配合材の粘度及び溶解度パラメータ値の測定は、常法に従って行った。ブルーム性については、加硫硬化したサンプルを５０℃の温水に１０日間浸漬後にサンプル表面を観察し、ブルームによる白化が見られるかどうかにて判定した。
【００３０】
実施例１
第１表に示した材料をブラベンダーを用いて、４０℃，７０ｒｐｍの条件で１０分混合してゴム組成物を得た。このゴム組成物を１６０℃，３０分の条件で金型にて硬化させ、所定形状のサンプルを得た。得られた硬化物はＪＩＳ−Ａ硬度３０度であった。また、しみ出し率は0.２％であり、低分子材のブリードも極めて少なく、ブルーム試験でも全く白化（ブルーム）が見られなかった。
【００３１】
【表１】
0003747344.tif 000002
【００３２】
１）日本合成ゴム社製  Ｅ６１００Ｐ（ポリエチレンとポリエチレン／ブチレンとポリエチレンとのブロック共重合体）
２）溶解度パラメーター値
３）出光興産社製  ＰＷ−３２
４）日本合成ゴム社製  ＥＰ９８Ａ〔ＥＰＤＭ  １００重量部にパラフィン系オイル（出光興産社製  ＰＷ−３８０）が７５重量部伸展油として添加されているもの〕
５）東邦化学社製  ＰＥＧ♯４０００
６）白石カルシウム社製，炭酸カルシウム
【００３３】
このように、得られたゴム組成物及びこのゴム組成物の硬化物は、汎用の低分子材及び高分子材を用いているため汎用性があり、しかも多量の低分子材を含有した低硬度材料であるにもかかわらずブリード及びブルームが極めて少なく、ブリード，ブルーム抑制性のよい材料であることが確認された。
【００３４】
実施例２
第２表に示した材料をブラベンダーを用いて、４０℃，７０ｒｐｍの条件で１０分混合してゴム組成物を得た。このゴム組成物を１６０℃，３０分の条件で金型にて硬化させ、所定形状のサンプルを得た。得られた硬化物はＪＩＳ−Ａ硬度３５度であった。また、しみ出し率は0.１５％であり、低分子材のブリードも極めて少なく、ブルーム試験でも全く白化（ブルーム）が見られなかった。
【００３５】
【表２】
0003747344.tif 000003
【００３６】
１）日本合成ゴム社製  Ｅ６１００Ｐ（ポリエチレンとポリエチレン／ブチレンとポリエチレンとのブロック共重合体）
２）溶解度パラメーター値
３）出光興産社製  ＰＷ−３２
４）日本合成ゴム社製  ＥＰ９８Ａ〔ＥＰＤＭ  １００重量部にパラフィン系オイル（出光興産社製  ＰＷ−３８０）が７５重量部伸展油として添加されているもの〕
５）日本合成ゴム社製  ＥＰ３３（非油展ＥＰＤＭ）
６）東邦化学社製  ＰＥＧ♯４０００
【００３７】
このように、得られたゴム組成物及びこのゴム組成物の硬化物は、汎用の低分子材及び高分子材を用いているため汎用性があり、しかも多量の低分子材を含有した低硬度材料であるにもかかわらずブリード及びブレームが極めて少なく、ブレード，ブルーム抑制性のよい材料であることが確認された。
実施例３
第３表に示した材料をブラベンダーを用いて、４０℃，７０ｒｐｍの条件で１０分混合してゴム組成物を得た。このゴム組成物を１６０℃，３０分の条件で金型にて硬化させ、所定形状のサンプルを得た。得られた硬化物はＪＩＳ−Ａ硬度３５度であった。また、しみ出し率は0.２％であり、低分子材のブリードも極めて少なく、ブルーム試験でも全く白化（ブルーム）が見られなかった。
【００３８】
【表３】
0003747344.tif 000004
【００３９】
１）日本合成ゴム社製  Ｅ６１００Ｐ（ポリエチレンとポリエチレン／ブチレンとポリエチレンとのブロック共重合体）
２）溶解度パラメーター値
３）出光興産社製  ＰＷ−３２
４）日本合成ゴム社製  ＥＰ９８Ａ〔ＥＰＤＭ  １００重量部にパラフィン系オイル（出光興産社製  ＰＷ−３８０）が７５重量部伸展油として添加されているもの〕
５）日本合成ゴム社製  ＥＰ３３（非油展ＥＰＤＭ）
６）住友化学社製  スミガード  ３００Ｇ
【００４０】
このように、得られたゴム組成物及びこのゴム組成物の硬化物は、汎用に低分子材及び高分子材を用いているため汎用性があり、しかも多量の低分子材を含有した低硬度材料であるにもかかわらずブリード及びブルームが極めて少なく、ブリード，ブルーム抑制性のよい材料であることが確認された。
【００４１】
実施例４
第４表に示した材料をブラベンダーを用いて、４０℃，７０ｒｐｍの条件で１０分混合してゴム組成物を得た。このゴム組成物を１５０℃，１５分の条件で金型にて硬化させ、所定形状のサンプルを得た。得られた硬化物はＪＩＳ−Ａ硬度２５度であった。またしみ出し率は0.２％であり、低分子材のブリードも極めて少なく、ブルーム試験でも全く白化（ブルーム）が見られなかった。
【００４２】
【表４】
0003747344.tif 000005
【００４３】
１）日本合成ゴム社製  Ｅ６１００Ｐ（ポリエチレンとポリエチレン／ブチレンとポリエチレンとのブロック共重合体）
２）溶解度パラメーター値
３）日本サン石油社製  サンパー１１０
４）住友化学社製  スミガード  ３００Ｇ
【００４４】
このように、得られたゴム組成物及びこのゴム組成物の硬化物は、汎用の低分子材及び高分子材を用いているため汎用性があり、しかも多量の低分子材を含有した低硬化度材料であるにもかかわらずブリード及びブルームが極めて少なく、ブリード，ブルーム抑制性のよい材料であることが確認された。
【００４５】
実施例５
第５表に示した材料をブラベンダーを用いて、４０℃，７０ｒｐｍの条件で１０分混合してゴム組成物を得た。このゴム組成物を１６０℃，３０分の条件で金型にて硬化させ、所定形状のサンプルを得た。得られた硬化物はＪＩＳ−Ａ硬度４０度であった。またしみ出し率は0.１５％であり、低分子材のブリードも極めて少なく、ブルーム試験でも全く白化（ブルーム）が見られなかった。
【００４６】
【表５】
0003747344.tif 000006
【００４７】
１）日本合成ゴム社製  Ｅ６１００Ｐ（ポリエチレンとポリエチレン／ブチレンとポリエチレンとのブロック共重合体）
２）溶解度パラメーター値
３）出光興産社製  ＰＷ−３２
４）日本合成ゴム社製  ＥＰ５７Ｃ（非油展ＥＰＤＭ）
５）住友化学社製  スミガード  ３００Ｇ
【００４８】
このように、得られたゴム組成物及びこのゴム組成物の硬化物は、汎用の低分子材及び高分子材を用いているため汎用性があり、しかも多量の低分子材を含有した低硬度材料であるにもかかわらずブリード及びブルームが極めて少なく、ブリード，ブルーム抑制性のよい材料であることが確認された。
【００４９】
実施例６
第６表に示した材料をブラベンダーを用いて、４０℃，７０ｒｐｍの条件で１０分混合してゴム組成物を得た。このゴム組成物を１５０℃，１５分の条件で金型にて硬化させ、所定形状のサンプルを得た。得られた硬化物はＪＩＳ−Ａ硬度３０度であった。またしみ出し率は0.１％であり、低分子材のブリードも極めて少なく、ブルーム試験でも全く白化（ブルーム）が見られなかった。
【００５０】
【表６】
0003747344.tif 000007
【００５１】
１）ポリブタジエンとブタジエン／スチレンランダム共重合体との２ブロック共重合体を水添して得られた、ポリエチレンとエチレン／スチレンランダム共重合体との２ブロック共重合体
２）溶解度パラメーター値
３）住友化学社製  スミガード  ３００Ｇ
【００５２】
このように、得られたゴム組成物及びこのゴム組成物の硬化物は、汎用に低分子材及び高分子材を用いているため汎用性があり、しかも多量の低分子材を含有した低硬度材料であるにもかかわらずブリード及びブルームが極めて少なく、ブリード，ブルーム抑制性のよい材料であることが確認された。
【００５３】
比較例１
第７表に示した材料をブラベンダーを用いて、４０℃，７０ｒｐｍの条件で１０分混合してゴム組成物を得た。このゴム組成物を１５０℃，１５分の条件で金型にて硬化させ、所定形状のサンプルを得た。得られた硬化物はＪＩＳ−Ａ硬度３０度であったが、低分子材のブリードが激しく、ブルーム試験でも僅かに白化（ブルーム）が見られた。
【００５４】
【表７】
0003747344.tif 000008
【００５５】
１）溶解度パラメーター値
【００５６】
比較例２
第８表に示した材料をブラベンダーを用いて、４０℃，７０ｒｐｍの条件で１０分混合してゴム組成物を得た。このゴム組成物を１６０℃，３０分の条件で金型にて硬化させ、所定形状のサンプルを得た。得られた硬化物はＪＩＳ−Ａ硬度３０度であったが、低分子材のブリードが激しく、ブルーム試験でも僅かに白化（ブルーム）が見られた。
【００５７】
【表８】
0003747344.tif 000009
【００５８】
１）出光興産社製  ＰＷ−３２
２）日本合成ゴム社製  ＥＰ９８Ａ〔ＥＰＤＭ  １００重量部にパラフィン系オイル（出光興産社製  ＰＷ−３８０）が７５重量部伸展油として添加されているもの〕
３）溶解度パラメーター値
【００５９】
【発明の効果】
本発明のゴム組成物によれば、加硫剤，加硫促進剤のブルームが抑制され、低硬度であるにもかかわらず、オイルブリードが低減され、特に高温時はもとより、低温時におけるオイルブリードが防止され、給紙、紙送り性が安定的に優れ、ローラ間に挟まれる紙等の相手材への汚染の少ない給紙部材を提供することができる。また、生産性，経済性，汎用性にも優れ、したがって、本発明の給紙部材は、複写機，プリンター等のＯＡ機器をはじめ、給紙機構を有する装置に有効に使用し得る。
【図面の簡単な説明】
【図１】  本発明における給紙ローラの一例を示す概略断面図である。
【図２】  本発明における給紙ローラを用いた給紙装置の通紙状態の一例を示す要部断面図である。
【図３】  本発明における給紙ローラ及び摩擦分離部材を搭載した給紙装置の一例を示す要部断面図である。
【符号の説明】
１  給紙ローラ
２  シャフト
３  本発明のゴム組成物のゴム層
４  普通紙
５  ピックアップローラ
６  フィードローラ
７  リバースローラ
８  用紙
９  摩擦分離部材
【図１】
0003747344.tif 000010
【図２】
0003747344.tif 000011
【図３】
0003747344.tif 000012